(57)【要約】【課題】金属薄膜の経時劣化により画像視認性が低下することがなく、密着性に優れ、電波を遮断することのない視野角制御フィルムを提供する。【解決手段】樹脂Ａからなる層（Ａ層）と樹脂Ｂからなる層（Ｂ層）を交互にそれぞれ３０層以上積層した構造を含んでなり、波長帯域４００ｎｍ〜１０００ｎｍの相対反射率が３０％以上である積層フィルムから視野角制御フィルムを構成する。好ましくは、前記積層フィルムの波長帯域４００ｎｍ〜１０００ｎｍの平均の透過率が１０％以上７０％以下となるように構成する。好ましくは、前記積層フィルムを、層対厚み１０ｎｍ以上２２０ｎｍ未満の層の数が、層対厚み２２０ｎｍ以上３２０ｎｍ以下の層の数より多くなるように構成する。【選択図】なし【特許請求の範囲】
【請求項１】
樹脂Ａからなる層（Ａ層）と樹脂Ｂからなる層（Ｂ層）を交互にそれぞれ３０層以上積層した構造を含んでなり、波長帯域４００ｎｍ〜１０００ｎｍの相対反射率が３０％以上である積層フィルムからなることを特徴とする視野角制御フィルム。
【請求項２】
前記積層フィルムの波長帯域４００ｎｍ〜１０００ｎｍの平均の透過率が１０％以上７０％以下であることを特徴とする請求項１記載の視野角制御フィルム。
【請求項３】
前記積層フィルム上にハードコート層を有することを特徴とする請求項１又は２記載の視野角制御フィルム。
【請求項４】
画像表示面上に、請求項１から３何れか１項記載の視野角制御フィルムを貼り合わせてなることを特徴とする画像表示装置。
【発明の詳細な説明】
【技術分野】
【０００１】
本発明は、携帯電話機、ノートパソコン、ＴＶ等の画像表示装置等に用いる視野角制御フィルムに関する。
【背景技術】
【０００２】
携帯電話機等の画像表示装置は、表示画面が側方から覗き込まれないようにするため、画像表示面上に視野角制御フィルムを貼り合わせることがある。
【０００３】
このような視野角制御フィルムとしては、特定方向（例えば側方）からの視認性を妨げる、いわゆるルーバーといわれるものが用いられている。しかし、ルーバーは製造工程が複雑であり、視野角制御も一定方向に限られるという問題がある。
【０００４】
これに対し、ハーフミラーフィルムを画像表示面に貼り合わせる手段も行われている（特許文献１）。
【先行技術文献】
【特許文献】
【０００５】
【特許文献１】実用新案登録第３０８７５３９号公報
【発明の概要】
【発明が解決しようとする課題】
【０００６】
ハーフミラーフィルムは、プラスチックフィルム上に金属薄膜を形成したものである。このようなハーフミラーフィルムは、金属薄膜が水分等の影響により経時劣化して画像表示装置の画像視認性が低下するという問題があった。また、ハーフミラーフィルムの金属薄膜は密着性に劣るため、金属箔膜上に樹脂層（例えば、傷つき防止のためのハードコート層）を形成する場合、プライマー処理が必要になるという問題があった。さらにハーフミラーフィルムは電波を遮断するため、携帯電話などの通信機器には適さないという問題があった。
【０００７】
そこで、本発明は、金属薄膜の経時劣化により画像視認性が低下することがなく、密着性に優れ、電波を遮断することのない視野角制御フィルムを提供することを目的とする。
【課題を解決するための手段】
【０００８】
上記課題を解決する本発明の視野角制御フィルムは、樹脂Ａからなる層（Ａ層）と樹脂Ｂからなる層（Ｂ層）を交互にそれぞれ３０層以上積層した構造を含んでなり、波長帯域４００ｎｍ〜１０００ｎｍの相対反射率が３０％以上である積層フィルムからなることを特徴とするものである。
【０００９】
本発明の視野角制御フィルムは、好ましくは、前記積層フィルムの波長帯域４００ｎｍ〜１０００ｎｍの平均の透過率が１０％以上７０％以下であることを特徴とするものである。
【００１０】
本発明の視野角制御フィルムは、好ましくは、前記積層フィルム上にハードコート層を有することを特徴とするものである。
【００１１】
本発明の視野角制御フィルムが視野角制御機能を発揮する原因は以下のように考えられる。まず、積層フィルムが光反射性を有するため、画像表示装置から視認者に届く画像の光量が減少する（画像が暗くなる）。そして、画像の光量は斜め方向から視認した場合、さらに少なくなる。さらに、積層フィルムは外光や室内光を反射する。したがって、本発明の視野角制御フィルムを画像表示面に貼り合わせて斜め方向から画像を視認すると、「画像の明るさ」が「外光あるいは室内光の反射の明るさ」より低くなり、画像を見えにくくすることができる。一方、本発明の視野角制御フィルムを画像表示面に貼り合わせても、正面方向から画像を視認すれば、「画像の明るさ」が「外光あるいは室内光の反射の明るさ」より低くなることはなく、画像を確認することができる。
【００１２】
また、本発明の画像表示装置は、画像表示面上に、本発明の視野角制御フィルムを貼り合わせてなることを特徴とするものである。
【発明の効果】
【００１３】
本発明の視野角制御フィルムは、金属薄膜の経時劣化により画像視認性が低下することがなく、密着性に優れ、電波を遮断することのないものとすることができる。
【発明を実施するための形態】
【００１４】
本発明の視野角制御フィルムは、樹脂Ａからなる層（Ａ層）と樹脂Ｂからなる層（Ｂ層）を交互にそれぞれ３０層以上積層した構造を含んでなり、波長帯域４００ｎｍ〜１０００ｎｍの相対反射率が３０％以上である積層フィルムからなることを特徴とするものである。以下、各構成要素の実施の形態について説明する。
【００１５】
樹脂としては、熱可塑性樹脂、熱硬化性樹脂のいずれでも用いることができるが、取り扱い性に優れる熱可塑性樹脂が好ましい。
【００１６】
熱可塑性樹脂の例としては、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂などを用いることができる。この中で、強度・耐熱性・透明性の観点から、特にポリエステルであることがより好ましい。
【００１７】
また、Ａ層とＢ層については、Ａ層の面内平均屈折率はＢ層の面内平均屈折率より相対的に高いものである。また、Ａ層の面内平均屈折率とＢ層の面内平均屈折率の差が、０．０３以上であることが好ましい。より好ましくは０．０５以上であり、さらに好ましくは０．１以上である。屈折率差が０．０３より小さい場合には、十分な反射率が得られず、好ましくないものである。また、Ａ層の面内平均屈折率と厚み方向屈折率の差が０．０３以上であり、Ｂ層の面内平均屈折率と厚み方向屈折率差が０．０３以下であると、入射角が大きくなっても、反射ピークの反射率低下が起きないため、より好ましい。
【００１８】
樹脂Ａと樹脂Ｂの好ましい組み合わせとしては、第一としては、樹脂Ａと樹脂ＢのＳＰ値の差の絶対値が、１．０以下であることが好ましい。ＳＰ値の差の絶対値が１．０以下であると層間剥離が生じにくくなる。より好ましくは、樹脂Ａからなる層と樹脂Ａと同一の基本骨格を含む樹脂Ｂからなる層を有していることが好ましい。ここで基本骨格とは、樹脂を構成する繰り返し単位のことであり、例えば、一方の樹脂がポリエチレンテレフタレートの場合は、エチレンテレフタレートが基本骨格である。また別の例としては、一方の樹脂がポリエチレンの場合、エチレンが基本骨格である。樹脂Ａと樹脂Ｂが同一の基本骨格を含む樹脂であると、さらに層間での剥離が生じにくくなるものである。
【００１９】
樹脂Ａと樹脂Ｂの好ましい組み合わせとしては、第二としては、樹脂Ａと樹脂Ｂのガラス転移温度差が２０℃以下であることが好ましい。ガラス転移温度差が２０℃より大きい場合には積層フィルムを製膜する際の厚み均一性が不良となり、金属光沢の外観不良となる。また、積層フィルムを成形する際にも、過延伸が発生するなどの問題が生じやすいためである。
【００２０】
樹脂Ａからなる層（Ａ層）と樹脂Ｂからなる層（Ｂ層）を交互に積層した構造を含むとは、Ａ層とＢ層を厚み方向に交互に積層した構造を有している部分が存在することと定義される。すなわち、積層フィルム中のＡ層とＢ層の厚み方向における配置の序列がランダムな状態ではないことが好ましく、Ａ層とＢ層以外の第３の層以上についてはその配置の序列については特に限定されるものではない。また、Ａ層、Ｂ層、樹脂ＣからなるＣ層を有する場合には、Ａ（ＢＣＡ）ｎ、Ａ（ＢＣＢＡ）ｎ、Ａ（ＢＡＢＣＢＡ）ｎなどの規則的順列で積層されることがより好ましい。ここでｎは繰り返しの単位数であり、例えばＡ（ＢＣＡ）ｎにおいてｎ＝３の場合、厚み方向にＡＢＣＡＢＣＡＢＣＡの順列で積層されているものを表す。
【００２１】
また、本発明では樹脂Ａからなる層（Ａ層）と樹脂Ｂからなる層（Ｂ層）を交互にそれぞれ３０層以上含まなければならない。より好ましくは、２００層以上である。さらに、好ましくはＡ層とＢ層の総積層数が６００層以上である。Ａ層とＢ層をそれぞれ３０層以上積層した構造を含まないと、十分な反射率が得られなくなり、輝度の高い金属調の外観とはならない。また、樹脂Ａからなる層（Ａ層）と樹脂Ｂからなる層（Ｂ層）を交互にそれぞれ２００層以上含まれていると、波長帯域４００ｎｍ〜１０００ｎｍの相対反射率を４０％以上とすることが容易となる。また、Ａ層とＢ層の総積層数が６００層以上であると、波長帯域４００ｎｍ〜１０００ｎｍの相対反射率を６０％以上とすることが容易となり、非常に輝度の高い金属調の外観を有することが容易となる。また、積層数の上限値としては特に限定するものではないが、装置の大型化や層数が多くなりすぎることによる積層精度の低下に伴う波長選択性の低下を考慮すると、１５００層以下であることが好ましい。
【００２２】
積層フィルムでは、波長帯域４００ｎｍ〜１０００ｎｍの相対反射率が３０％以上でなければならない。すなわち、本発明の相対反射率の測定法によって求められる４００ｎｍ〜１０００ｎｍの波長において相対反射率が３０％以上でなければならない。波長帯域４００ｎｍ〜１０００ｎｍの相対反射率を３０％以上とすることにより、視野角制御機能を発揮することができるとともに、輝度の高い金属調のフィルムとすることが可能となる。より好ましくは、波長帯域４００ｎｍ〜１０００ｎｍの相対反射率を４０％以上とする。なお、画像視認性の観点から、相対反射率は７０％以下とすることが好ましく、５０％以下とすることがより好ましい。
【００２３】
また、積層フィルムは、層対厚み１０ｎｍ以上２２０ｎｍ未満の層の数が、層対厚み２２０ｎｍ以上３２０ｎｍ以下の層の数より多いことが好ましい。このようにすることにより、ほとんど色づきのない金属調とすることが可能となる。ここで、層対厚みとは、隣接する樹脂Ａからなる層（Ａ層）と樹脂Ｂからなる層（Ｂ層）のそれぞれの層厚みを足した厚みである。また、層対厚みは、Ａ層のみについて一方の表面から数えたｍ番目のＡ層と、Ｂ層のみについて同表面から数えたｍ番目のＢ層の層厚みを足したものでなければならない。ここでｍは整数を表している。例えば、一方の表面から反対側の表面にＡ１層／Ｂ１層／Ａ２層／Ｂ２層／Ａ３層／Ｂ３層・・・・の順番で並んでいた際、Ａ１層とＢ１層が１番目の層対であり、Ａ２層とＢ２層が２番目の層対であり、Ａ３層とＢ３層が３番目の層対となる。層対厚み１０ｎｍ以上２２０ｎｍ未満の層の数が、層厚み２２０ｎｍ以上３２０ｎｍ以下の層の数と同数または少ないと、波長帯域４００ｎｍ〜１１００ｎｍの反射帯域において低波長側ほど反射率が低下するため、赤味をおびた外観となるので好ましくない。これは、低波長側の反射を起こす層対の密度が薄くなるために起こるものである。従って、積層フィルムを構成する層の層対厚みの序列としては、単調に等差数列的に層対厚みが増加もしくは減少するのではなく、上記条件を満たしながら等比数列的に層対厚みが増加もしくは減少することが好ましい。より好ましくは、層対厚み１２０ｎｍ以上２２０ｎｍ未満の層の数が、層対厚み２２０ｎｍ以上３２０ｎｍ以下の層の数の１．０５倍以上２．５倍以下であることがこのましい。この場合、まったく色づきのない金属調とすることが可能である。
【００２４】
積層フィルムでは、画像視認性、視野角制御性の観点から、波長帯域４００ｎｍ〜１０００ｎｍの平均の透過率が１０％以上７０％以下であることが好ましく、２０％以上４０％以下であることがより好ましい。
【００２５】
以上説明した積層フィルムは、国際公開公報：ＷＯ２００７／０２０８６１に記載されている方法により製造することができる。
【００２６】
本発明の視野角制御フィルムは、傷付防止性のため、上述した積層フィルム上にハードコート層を有することが好ましい。ハードコート層は、熱硬化型樹脂、電離放射線硬化型樹脂等の硬化性樹脂、マット剤、希釈溶剤等を含む塗布液を塗布、乾燥することにより形成することができる。
【００２７】
また、本発明の視野角制御フィルムは、積層フィルム上に、ハードコート層以外の層、例えば、易接着層、易滑層、帯電防止層、耐摩耗性層、反射防止層、色補正層、紫外線吸収層、印刷層、金属層、透明導電層、ガスバリア層、ホログラム層、剥離層、粘着層、エンボス層などの機能性層を有していてもよい。
【００２８】
以上のような本発明の視野角制御フィルムは、視野角制御機能を有するのみならず、金属光沢を有することから、画像表示装置に画像が表示されていない場合には、鏡としての機能を果たすこともできる。
【００２９】
次に、本発明の画像表示装置は、画像表示面上に、本発明の視野角制御フィルムを貼り合わせてなることを特徴とするものである。このようにすることで、画像表示装置に視野角制御機能を付与することができる。
【００３０】
画像表示装置としては、ＣＲＴディスプレイ、液晶ディスプレイ、プラズマディスプレイ、有機ＥＬディスプレイ等の各種ディスプレイがあげられる。特に、液晶や有機ＥＬ等の携帯型ディスプレイが好ましい。
【実施例】
【００３１】
以下、実施例により本発明を更に説明する。
【００３２】
樹脂Ａからなる層（Ａ層）と樹脂Ｂからなる層（Ｂ層）を交互にそれぞれ３０層以上積層した構造を含んでなり、波長帯域４００ｎｍ〜１０００ｎｍの相対反射率が３０％以上である積層フィルムａ、ｂからなる視野角制御フィルムを準備した。
【００３３】
積層フィルムａ（東レ社：ＰＩＣＡＳＵＳ  GM、可視光線透過率：２６．１％）
積層フィルムｂ（東レ社：ＰＩＣＡＳＵＳ  GL、可視光線透過率：６５．７％）
【００３４】
携帯電話の画像表示面に、積層フィルムａ，ｂからなる視野角制御フィルムを貼り合わせたところ、いずれのものも視野角制御性を有し、視野角制御の方向が制限されるものではなかった。特に、積層フィルムａから視野角制御フィルムは画像が殆ど見えず、視野角制御性に優れるものであった。
【００３５】
また、このような積層フィルムａ，ｂからなる視野角制御フィルムは、金属薄膜の経時劣化により画像視認性に悪影響を与えることなく、密着性に優れ、電波も遮断しないものであった。